도 2 에 도시 된 섬유 웹 층 제조 장치 ( 100 ) 에 의해 섬유 웹 층 ( 10 ) 을 제조 하 였 다 . 구체 적 으로 , 응용 지수 ( 230 ℃) 가 1400 g / 10 min 인 엘지 케미 칼 사 의 호모 프로필렌 H 7914 폴리머 수지 와 , 자외선 안정제 , 산화 안정제 로 이루어진 열가소성 수지 조성물 을 압출기 에 투입 하 였 다 . 압출기 를 분당 80 회 회전 시켜 열가소성 수지 조성물 을 혼련 , 가열 및 압축 하 였 다 . 이후 혼련 된 조성물 을 방사대 로 이송 하 고 오리피스 를 통과 시켜 컬렉터 방향 으로 섬유 를 방사 하 였 다 . 이러 한 방사 시 방사대 내부 에 좌우 대칭 으로 설치 된 분사구 에서 분사 된 고온 및 고속 의 압축 공기 와 섬유 가 충돌 하 여 섬유 의 평균 두께 가 2 ㎛ 인 폴리프로필렌 재질 의 멜 트 블 로운 극 세사 를 형성 하 였 다 .